"下記式1で表される化合物。式1において、Pyは下記式2、3、4および5で表される1価の基の群から選ばれる1つであり、これらの基の任意の水素は炭素数1~6のアルキルまたは炭素数3~6のシクロアルキルで置き換えられていてもよく;Ar1はナフタレン-1,4-ジイルまたはナフタレン-1,5-ジイルであり、これらの基の任意の水素は炭素数1~6のアルキルまたは炭素数3~6のシクロアルキルで置き換えられていてもよく;Ar2はフェニルまたは2-ナフチルであり、これらの基の任意の水素は炭素数1~6のアルキルまたは炭素数3~6のシクロアルキルで置き換えられていてもよい。Pyが式2、3および4で表される1価の基の群から選ばれる1つである、請求項1に記載の化合物。Pyが式2で表される1価の基の群から選ばれる1つである、請求項1に記載の化合物。Pyが式3で表される1価の基の群から選ばれる1つである、請求項1に記載の化合物。Pyが式4で表される1価の基の群から選ばれる1つである、請求項1に記載の化合物。Pyが式5で表される1価の基の群から選ばれる1つである、請求項1に記載の化合物。Pyが2-ピリジルである、請求項1に記載の化合物。Pyが3-ピリジルである、請求項1に記載の化合物。Pyが4-ピリジルである、請求項1に記載の化合物。Pyが下記の1価の基の群から選ばれる1つである、請求項1に記載の化合物。Pyが下記の1価の基の群から選ばれる1つである、請求項1に記載の化合物。下記式1-2、1-3、1-19、1-20、1-24、1-48、1-51、1-104、または1-1027で表される、請求項1に記載の化合物。請求項1~12のいずれか1項に記載の化合物を含有する電子輸送材料。陽極および陰極からなる一対の電極と、該一対の電極間に配置される発光層と、前記陰極と該発光層との間に配置され、請求項13に記載の電子輸送材料を含有する電子輸送層および/または電子注入層とを有する有機電界発光素子。前記電子輸送層および電子注入層の少なくとも1つは、さらに、キノリノール系金属錯体、ビピリジン誘導体、フェナントロリン誘導体およびボラン誘導体からなる群から選択される少なくとも1つを含有する、請求項14に記載する有機電界発光素子。電子輸送層および電子注入層の少なくとも1つが、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも1つを含有する、請求項14に記載の有機電界発光素子。本発明は、このような従来技術が有する課題に鑑みてなされたものである。本発明は、有機EL素子の長寿命化等に寄与する電子輸送材料を提供することを課題とする。さらに本発明は、この電子輸送材料を用いた有機EL素子を提供することを課題とする。本発明者らは鋭意検討した結果、9-1-ナフチルアントラセンのナフチルに、ピリジル、ビピリジル、フェニルピリジル、またはピリジルフェニルを有する化合物を有機EL素子の電子輸送層に用いることにより、長寿命で駆動できる有機EL素子が得られることを見出し、この知見に基づいて本発明を完成した。上記の課題は以下に示す各項によって解決される。[1]下記式1で表される化合物。式1において、Pyは下記式2、3、4および5で表される1価の基の群から選ばれる1つであり、これらの基の任意の水素は炭素数1~6のアルキルまたは炭素数3~6のシクロアルキルで置き換えられていてもよく;Ar1はナフタレン-1,4-ジイルまたはナフタレン-1,5-ジイルであり、これらの基の任意の水素は炭素数1~6のアルキルまたは炭素数3~6のシクロアルキルで置き換えられていてもよく;Ar2はフェニルまたは2-ナフチルであり、これらの基の任意の水素は炭素数1~6のアルキルまたは炭素数3~6のシクロアルキルで置き換えられていてもよい。[2]Pyが式2、3および4で表される1価の基の群から選ばれる1つである、前記[1]項に記載の化合物。[3]Pyが式2で表される1価の基の群から選ばれる1つである、前記[1]項に記載の化合物。[4]Pyが式3で表される1価の基の群から選ばれる1つである、前記[1]項に記載の化合物。[5]Pyが式4で表される1価の基の群から選ばれる1つである、前記[1]項に記載の化合物。[6]Pyが式5で表される1価の基の群から選ばれる1つである、前記[1]項に記載の化合物。[7]Pyが2-ピリジルである、前記[1]項に記載の化合物。[8]Pyが3-ピリジルである、前記[1]項に記載の化合物。[9]Pyが4-ピリジルである、前記[1]項に記載の化合物。[10]Pyが下記の1価の基の群から選ばれる1つである、前記[1]項に記載の化合物。[11]Pyが下記の1価の基の群から選ばれる1つである、前記[1]項に記載の化合物。[12]下記式1-2、1-3、1-19、1-20、1-24、1-48、1-51、1-104、または1-1027で表される、前記[1]項に記載の化合物。[13]前記[1]~[12]のいずれか1項に記載の化合物を含有する電子輸送材料。[14]陽極および陰極からなる一対の電極と、該一対の電極間に配置される発光層と、前記陰極と該発光層との間に配置され、前記[13]項に記載の電子輸送材料を含有する電子輸送層および/または電子注入層とを有する有機電界発光素子。[15]前記電子輸送層および電子注入層の少なくとも1つは、さらに、キノリノール系金属錯体、ビピリジン誘導体、フェナントロリン誘導体およびボラン誘導体からなる群から選択される少なくとも1つを含有する、前記[14]項に記載する有機電界発光素子。[16]電子輸送層および電子注入層の少なくとも1つが、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも1つを含有する、前記[14]項に記載の有機電界発光素子。本発明の化合物は薄膜状態で電圧を印加しても安定であり、また、電荷の輸送能力が高いという特徴を持つ。本発明の化合物は有機EL素子における電荷輸送材料として適している。本発明の化合物を有機EL素子の電子輸送層に用いることで、長い寿命を有する有機EL素子を得ることができる。本発明の有機EL素子を用いることにより、フルカラー表示等の高性能のディスプレイ装置を作成できる。以下、本発明をさらに詳細に説明する。なお、本明細書においては、例えば式1-1で表される化合物のことを化合物1-1と称することがある。式1-2で表される化合物のことを化合物1-2と称することがある。その他の式記号、式番号についても同様に扱われる。<化合物の説明>本願の第1の発明は下記の式1で表される、9-1-ナフチルアントラセンのナフチルに、ピリジル、ビピリジル、フェニルピリジル、またはピリジルフェニルを有する化合物である。式1中、Pyは下記式2、3、4および5で表される1価の基の群から選ばれる1つである。式2で表されるピリジルは具体的には、2-ピリジル、3-ピリジルまたは4-ピリジルである。式3で表されるビピリジルは具体的には、2,2’-ビピリジン-5-イル、2,2’-ビピリジン-6-イル、2,2’-ビピリジン-4-イル、2,3’-ビピリジン-5-イル、2,3’-ビピリジン-6-イル、2,3’-ビピリジン-4-イル、2,4’-ビピリジン-5-イル、2,4’-ビピリジン-6-イル、2,4’-ビピリジン-4-イル、3,2’-ビピリジン-6-イル、3,2’-ビピリジン-5-イル、3,3’-ビピリジン-6-イル、3,3’-ビピリジン-5-イル、3,4’-ビピリジン-6-イル、3,4’-ビピリジン-5-イル、4,2’-ビピリジン-3-イル、4,3’-ビピリジン-3-イル、または4,4’-ビピリジン-3-イルである。この中では、2,2’-ビピリジン-5-イル、2,2’-ビピリジン-6-イル、2,3’-ビピリジン-5-イル、2,3’-ビピリジン-6-イル、2,4’-ビピリジン-5-イル、2,4’-ビピリジン-6-イル、3,2’-ビピリジン-6-イル、3,2’-ビピリジン-5-イル、3,3’-ビピリジン-6-イル、3,3’-ビピリジン-5-イル、3,4’-ビピリジン-6-イル、3,4’-ビピリジン-5-イル、4,2’-ビピリジン-3-イル、4,3’-ビピリジン-3-イル、および4,4’-ビピリジン-3-イルが好ましい。そして、2,2’-ビピリジン-5-イル、2,2’-ビピリジン-6-イル、2,3’-ビピリジン-5-イル、2,3’-ビピリジン-6-イル、2,4’-ビピリジン-5-イル、および2,4’-ビピリジン-6-イルがさらに好ましい。式4で表されるフェニルピリジルは具体的には、3-フェニルピリジン-2-イル、4-フェニルピリジン-2-イル、5-フェニルピリジン-2-イル、6-フェニルピリジン-2-イル、2-フェニルピリジン-3-イル、4-フェニルピリジン-3-イル、5-フェニルピリジン-3-イル、6-フェニルピリジン-3-イル、2-フェニルピリジン-4-イル、および3-フェニルピリジン-4-イルである。この中では、4-フェニルピリジン-2-イル、5-フェニルピリジン-2-イル、6-フェニルピリジン-2-イル、5-フェニルピリジン-3-イル、6-フェニルピリジン-3-イル、2-フェニルピリジン-4-イルが好ましい。そして、6-フェニルピリジン-2-イル、6-フェニルピリジン-3-イル、2-フェニルピリジン-4-イルがさらに好ましい。式5で表されるピリジルフェニルは具体的には、4-2-ピリジルフェニル、4-3-ピリジルフェニル、4-4-ピリジルフェニル、3-2-ピリジルフェニル、3-3-ピリジルフェニル、3-4-ピリジルフェニル、2-2-ピリジルフェニル、2-3-ピリジルフェニル、または2-4-ピリジルフェニルである。この中では、4-2-ピリジルフェニル、4-3-ピリジルフェニル、4-4-ピリジルフェニル、3-2-ピリジルフェニル、3-3-ピリジルフェニル、および3-4-ピリジルが好ましい。上記の式2~5で表される1価の基の任意の水素は炭素数1~6のアルキルまたは炭素数3~6のシクロアルキルで置き換えられていてもよい。炭素数1~6のアルキルとしては、メチル、エチル、n-プロピル、イソプロピル、n-ブチル、イソブチル、s-ブチル、t-ブチル、n-ペンチル、イソペンチル、ネオペンチル、t-ペンチル、n-ヘキシル、1-メチルペンチル、4-メチル-2-ペンチル、3,3-ジメチルブチルまたは2-エチルブチルなどがあげられるが、これらの中でも、メチル、エチル、イソプロピルまたはt-ブチルが好ましい。炭素数3~6のシクロアルキルとしては、シクロプロピル、シクロブチル、シクロペンチル、シクロヘキシル、メチルシクロペンチル、シクロヘプチル、メチルシクロヘキシル、シクロオクチルまたはジメチルシクロヘキシルなどがあげられる。上記1価の基に結合してよい置換基の数は、例えば、最大置換可能な数であり、好ましくは1~3個、より好ましくは1~2個、さらに好ましくは1個である。Ar1はナフタレン-1,4-ジイルまたはナフタレン-1,5-ジイルである。これらの基の任意の水素は炭素数1~6のアルキルまたは炭素数3~6のシクロアルキルで置き換えられていてもよい。炭素数1~6のアルキルおよび炭素数3~6のシクロアルキルの例は、上記の式2~5で表される1価の基の置換基の例が適用される。ナフタレン-1,4-ジイルまたはナフタレン-1,5-ジイルに結合してよい置換基の数は、例えば、最大置換可能な数であり、好ましくは1~3個、より好ましくは1~2個、さらに好ましくは1個である。Ar2はフェニルまたは2-ナフチルである。これらの基の任意の水素は炭素数1~6のアルキルまたは炭素数3~6のシクロアルキルで置き換えられていてもよい。炭素数1~6のアルキルおよび炭素数3~6のシクロアルキルの例は、同じく上記の式2~5で表される1価の基の置換基の例が適用される。フェニルまたは2-ナフチルに結合してよい置換基の数は、例えば、最大置換可能な数であり、好ましくは1~3個、より好ましくは1~2個、さらに好ましくは1個である。Ar2がフェニルのときでも2-ナフチルのときでも、上述の置換基が連結するのは任意の位置でよいが、どこか1箇所に連結する場合には、フェニルにおいては4位が、2-ナフチルにおいては6位が好ましい。<化合物の具体例>本発明の化合物の具体例は以下に列記する式によって示されるが、本発明はこれらの具体的な構造の開示によって限定されることはない。式1で表される化合物の具体例は下記の式1-1~1-205、1-211~1-617および1-621~1-1032で示される。これらの中で好ましい化合物は化合物1-1~1-12、1-19~1-24、1-31~1-37、1-39、1-40、1-43、1-46~1-51、1-103~1-114、1-121~1-126、1-134~1-136、1-138~1-140、1-142~1-144、1-147、1-149、1-150、1-152~1-154、および1-1023~1-1032である。より好ましい化合物は化合物1-1~1-12、1-19~1-24、1-31~1-37、1-39、1-40、1-43、1-48、1-51、1-103~1-114、1-121~1-126、1-134~1-136、1-138~1-140、式1-142~1-144、および1-1023~1-1032である。式中のMe、Et、i-Pr、およびt-Buは、それぞれメチル、エチル、イソプロピル、およびターシャリーブチルの略である。<化合物の合成法>本発明の化合物は既知の合成法を利用して合成することができる。化合物1-2を例に本発明の化合物の合成法を説明する。先ず、反応1で9-フェニルアントラセンを合成する。ブロモベンゼンをTHF中で金属マグネシウムと反応させグリニャール試薬とし、これに触媒の存在下9-ブロモアントラセンを反応させて9-フェニルアントラセンとする。ベンゼン環とアントラセン環をカップリングするには上記の方法に限らず、根岸カップリング反応、鈴木カップリング反応などによっても可能であり、状況に応じてこれらの常法が適宜使用できる。また、9-フェニルアントラセンは市販品を用いることもできる。反応2ではN-ブロモスクシンイミドを用いて9-フェニルアントラセンの10位を臭素化する。ここでもN-ブロモスクシンイミド以外の常用される臭素化剤を使用することができる。反応3では、9-ブロモ-10-フェニルアントラセンを、有機リチウム試薬を用いてリチオ化するか、マグネシウムや有機マグネシウム試薬を用いてグリニャール試薬とし、ホウ酸トリメチル、ホウ酸トリエチルまたはホウ酸トリイソプロピルなどと反応させることにより、10-フェニルアントラセン-9-イルボロン酸エステルを合成することができる。さらに、反応4で該ボロン酸エステルを加水分解することにより、10-フェニルアントラセン-9-イルボロン酸を合成することができる。一方、反応5で3-ブロモピリジンから塩化亜鉛錯体を合成し、次に下記反応6で該ピリジンの塩化亜鉛錯体と1,4-ジブロモナフタレンとを反応させることにより、3-4-ブロモナフタレン-1-イルピリジンを合成することができる。なお、上記反応式中のZnCl2TMEDAは塩化亜鉛のテトラメチルエチレンジアミン錯体である。また、RLiまたはRMgXにおけるRは直鎖または分岐のアルキルを表すが、好ましくは炭素数1~4の直鎖または炭素数3~4の分岐アルキルである。Xはハロゲンであり、塩素、臭素、ヨウ素が好ましく用いられる。反応7で先のアントラセンボロン酸とナフタレンのブロミドをパラジウム触媒の存在下カップリングすることにより、本発明の化合物1-2を合成することができる。上記の反応において用いる材料を適宜変更することによって、本発明の他の化合物を合成することができる。例えば、反応1でブロモベンゼンの代わりに4-ブロモトルエンのようなアルキル置換したブロモベンゼンを用いることによって、アルキル置換したフェニルを有する化合物を合成することができる。反応5で用いた3-ブロモピリジンの代わりに2-ブロモピリジンまたは4-ブロモピリジンを用いることによって、ナフチルに2-ピリジルまたは4-ピリジルが置換した化合物を合成することができる。また、ブロモピリジンの代わりにヨードピリジンを用いることもできる。反応6で用いた1,4-ジブロモナフタレンの代わりに1,5-ジブロモナフタレンを用いることで、ナフチルの5位にピリジルが結合した化合物を合成することができる。ナフチルにピリジルの代わりにビピリジル、フェニルピリジルまたはピリジルフェニルが結合した化合物は、上記の反応を応用して次の手順で合成することができる。先の反応6を応用して反応8のa~cのように環同士をカップリングしてブロモビピリジン、フェニルブロモピリジンまたはピリジルブロモベンゼンを合成することができる。これらの反応で使用する原料を適宜選択することによって、任意の位置に窒素原子が入った化合物を得ることができる。上記で得られた化合物から反応5を応用して塩化亜鉛錯体を合成し、次いで、再び反応6に準じて塩化亜鉛錯体と1,4-ジブロモナフタレンまたは1,5-ジブロモナフタレンを反応させることにより、ビピリジル、フェニルピリジルまたはピリジルフェニルが結合したブロモナフタレンを得ることができる。これらのブロモナフタレンを反応7に準じてアントラセンボロン酸とカップリングすることによって、目的の化合物を合成することができる。ブロモビピリジン、フェニルブロモピリジンまたはピリジルブロモベンゼンを1,4-ジブロモナフタレンまたは1,5-ジブロモナフタレンとカップリングする工程では、上記の根岸カップリング反応に限らず、入手できる原料、試薬の種類に応じて、反応3、4および7で用いた鈴木カップリング反応を用いることもできる。反応3~4では9-フェニルアントラセンの10位をボロン酸にしてカップリング反応に供したが、反応3の生成物であるボロン酸エステルをそのままカップリング反応に用いてもよい。また、下記の反応9のように、9-ブロモ-10-フェニルアントラセンを、有機リチウム試薬を用いてリチオ化するか、マグネシウムや有機マグネシウム試薬を用いてグリニャール試薬とし、ビスピナコラートジボロンまたは4,4,5,5-テトラメチル-1,3,2-ジオキサボロランと反応させることにより、下記のような10-フェニルアントラセン-9-イルボロン酸エステルを合成することができる。また、反応10に示すように、9-ブロモ-10-フェニルアントラセンとビスピナコラートジボロンまたは4,4,5,5-テトラメチル-1,3,2-ジオキサボロランとを、パラジウム触媒と塩基を用いてカップリング反応させることによっても、同様の10-フェニルアントラセン-9-イルボロン酸エステルを合成することができる。このようにして得られた10-フェニルアントラセン-9-イルボロン酸エステルも反応7のカップリング反応に好適に用いることができる。合成の最終工程であるアントラセンのパートとナフタレンのパートをカップリングする方法として、反応7に示した鈴木カップリング反応の例を取り上げたが、入手できる原料、試薬の種類に応じて根岸カップリング反応を用いてもよい。さらには、本発明の化合物の合成は、アントラセンのパートとナフタレンのパートをカップリングする反応を最終工程にする方法に限られることはない。ビピリジル、フェニルピリジルまたはピリジルフェニルがナフタレンに結合した本発明の化合物を合成する場合、先ずアントラセンのパートとジブロモナフタレンのパートを前もってカップリングしておいて、塩化亜鉛錯体、ボロン酸エステルまたはボロン酸などの活性基を有するビピリジル、フェニルピリジルまたはピリジルフェニルを、ナフタレンの臭化物とカップリングさせて合成することもできる。<反応で用いる試薬>鈴木カップリング反応で用いられるパラジウム触媒の具体例としては、PdPPh34、PdCl2PPh32、PdOAc2、トリスジベンジリデンアセトン二パラジウム0、トリスジベンジリデンアセトン二パラジウム0クロロホルム錯体、またはビスジベンジリデンアセトンパラジウム0があげられる。また、反応を促進させるため、場合によりこれらのパラジウム化合物にホスフィン化合物を加えてもよい。そのホスフィン化合物の具体例としては、トリt-ブチルホスフィン、トリシクロヘキシルホスフィン、1-N,N-ジメチルアミノメチル-2-ジt-ブチルホスフィノフェロセン、1-N,N-ジブチルアミノメチル-2-ジt-ブチルホスフィノフェロセン、1-メトキシメチル-2-ジt-ブチルホスフィノフェロセン、1,1’-ビスジt-ブチルホスフィノフェロセン、2,2’-ビスジt-ブチルホスフィノ-1,1’-ビナフチル、2-メトキシ-2’-ジt-ブチルホスフィノ-1,1’-ビナフチル、または2-ジシクロヘキシルホスフィノ-2’,6’-ジメトキシビフェニルがあげられる。鈴木カップリング反応で用いられる塩基の具体例としては、炭酸ナトリウム、炭酸カリウム、炭酸セシウム、炭酸水素ナトリウム、水酸化ナトリウム、水酸化カリウム、水酸化バリウム、ナトリウムエトキシド、ナトリウムt-ブトキシド、酢酸ナトリウム、リン酸三カリウム、またはフッ化カリウムがあげられる。また、鈴木カップリング反応で用いられる溶媒の具体例としては、ベンゼン、トルエン、キシレン、1,2,4-トリメチルベンゼン、N,N-ジメチルホルムアミド、テトラヒドロフラン、ジエチルエーテル、t-ブチルメチルエーテル、1,4-ジオキサン、メタノール、エタノール、シクロペンチルメチルエーテルまたはイソプロピルアルコールがあげられる。これらの溶媒は適宜選択でき、単独で用いてもよく、混合溶媒として用いてもよい。根岸カップリング反応で用いられるパラジウム触媒の具体例としては、PdPPh34、PdCl2PPh32、PdOAc2、トリスジベンジリデンアセトン二パラジウム0、トリスジベンジリデンアセトン二パラジウム0クロロホルム錯体、ビスジベンジリデンアセトンパラジウム0、ビストリt-ブチルホスフィノパラジウム0、または1,1’-ビスジフェニルホスフィノフェロセンジクロロパラジウムIIがあげられる。また、根岸カップリング反応で用いられる溶媒の具体例としては、ベンゼン、トルエン、キシレン、1,2,4-トリメチルベンゼン、N,N-ジメチルホルムアミド、テトラヒドロフラン、ジエチルエーテル、t-ブチルメチルエーテル、シクロペンチルメチルエーテルまたは1,4-ジオキサンがあげられる。これらの溶媒は適宜選択でき、単独で用いてもよく、混合溶媒として用いてもよい。本発明の化合物を、有機EL素子における、電子注入層または電子輸送層に用いた場合、電界印加時において安定である。これらは、本発明の化合物が、電界発光型素子の電子注入材料、または電子輸送材料として優れていることを表す。ここで言う電子注入層とは陰極から有機層へ電子を受け取る層であり、電子輸送層とは注入された電子を発光層へ輸送するための層である。また、電子輸送層が電子注入層を兼ねることも可能である。それぞれの層に用いる材料を、電子注入材料および電子輸送材料という。<有機EL素子の説明>本願の第2の発明は、電子注入層、または電子輸送層に、本発明の式1で表される化合物を含有する有機EL素子である。本発明の有機EL素子は、駆動電圧が低く、駆動時の耐久性が高い。本発明の有機EL素子の構造は各種の態様があるが、基本的には陽極と陰極との間に少なくとも正孔輸送層、発光層、電子輸送層を挟持した多層構造である。素子の具体的な構成の例は、1陽極/正孔輸送層/発光層/電子輸送層/陰極、2陽極/正孔注入層/正孔輸送層/発光層/電子輸送層/陰極、3陽極/正孔注入層/正孔輸送層/発光層/電子輸送層/電子注入層/陰極、等である。本発明の化合物は、高い電子注入性および電子輸送性を持っているので、単体又は他の材料と併用して電子注入層、または電子輸送層に使用できる。本発明の有機EL素子は、本発明の電子輸送材料に他の材料を用いた正孔注入層、正孔輸送層、発光層、などを組み合わせることで、青色、緑色、赤色や白色の発光を得ることもできる。本発明の有機EL素子に使用できる発光材料または発光性ドーパントは、高分子学会編、高分子機能材料シリーズ光機能材料、共同出版、P236に記載されているような昼光蛍光材料、蛍光増白剤、レーザー色素、有機シンチレータ、各種の蛍光分析試薬等の発光材料、城戸淳二監修、有機EL材料とディスプレイシーエムシー社出版2001P155~156に記載されているようなドーパント材料、P170~172に記載されているような3重項材料の発光材料等である。発光材料または発光性ドーパントとして使用できる化合物は、多環芳香族化合物、ヘテロ芳香族化合物、有機金属錯体、色素、高分子系発光材料、スチリル誘導体、芳香族アミン誘導体、クマリン誘導体、ボラン誘導体、オキサジン誘導体、スピロ環を有する化合物、オキサジアゾール誘導体、フルオレン誘導体等である。多環芳香族化合物の例は、アントラセン誘導体、フェナントレン誘導体、ナフタセン誘導体、ピレン誘導体、クリセン誘導体、ペリレン誘導体、コロネン誘導体、ルブレン誘導体等である。ヘテロ芳香族化合物の例は、ジアルキルアミノ基またはジアリールアミノ基を有するオキサジアゾール誘導体、ピラゾロキノリン誘導体、ピリジン誘導体、ピラン誘導体、フェナントロリン誘導体、シロール誘導体、トリフェニルアミノ基を有するチオフェン誘導体、キナクリドン誘導体等である。有機金属錯体の例は、亜鉛、アルミニウム、ベリリウム、ユーロピウム、テルビウム、ジスプロシウム、イリジウム、白金、オスミウム、金、等と、キノリノール誘導体、ベンゾキサゾ-ル誘導体、ベンゾチアゾール誘導体、オキサジアゾール誘導体、チアジアゾール誘導体、ベンゾイミダゾール誘導体、ピロール誘導体、ピリジン誘導体、フェナントロリン誘導体等との錯体である。色素の例は、キサンテン誘導体、ポリメチン誘導体、ポルフィリン誘導体、クマリン誘導体、ジシアノメチレンピラン誘導体、ジシアノメチレンチオピラン誘導体、オキソベンズアントラセン誘導体、カルボスチリル誘導体、ペリレン誘導体、ベンゾオキサゾール誘導体、ベンゾチアゾール誘導体、ベンゾイミダゾール誘導体等の色素が挙げられる。高分子系発光材料の例は、ポリパラフェニルビニレン誘導体、ポリチオフェン誘導体、ポリビニルカルバゾ-ル誘導体、ポリシラン誘導体、ポリフルオレン誘導体、ポリパラフェニレン誘導体等である。スチリル誘導体の例は、アミン含有スチリル誘導体、スチリルアリーレン誘導体等である。本発明の有機EL素子に使用される他の電子輸送材料は、光導電材料において電子伝達化合物として使用できる化合物、有機EL素子の電子輸送層および電子注入層に使用できる化合物の中から任意に選択して用いることができる。このような電子輸送材料の具体例は、キノリノール系金属錯体、2,2’-ビピリジル誘導体、フェナントロリン誘導体、ジフェニルキノン誘導体、ペリレン誘導体、オキサジアゾール誘導体、チオフェン誘導体、トリアゾール誘導体、チアジアゾール誘導体、オキシン誘導体の金属錯体、キノキサリン誘導体、キノキサリン誘導体のポリマー、ベンザゾール類化合物、ガリウム錯体、ピラゾール誘導体、パ-フルオロ化フェニレン誘導体、トリアジン誘導体、ピラジン誘導体、ベンゾキノリン誘導体、イミダゾピリジン誘導体、ボラン誘導体等である。本発明の有機EL素子に使用される正孔注入材料および正孔輸送材料については、光導電材料において、正孔の電荷輸送材料として従来から慣用されている化合物や、有機EL素子の正孔注入層および正孔輸送層に使用されている公知のものの中から任意のものを選択して用いることができる。それらの具体例は、カルバゾ-ル誘導体、トリアリールアミン誘導体、フタロシアニン誘導体等である。本発明の有機EL素子を構成する各層は、各層を構成すべき材料を蒸着法、スピンコート法またはキャスト法等の方法で薄膜とすることにより、形成することができる。このようにして形成された各層の膜厚については特に限定はなく、材料の性質に応じて適宜設定することができるが、通常2nm~5000nmの範囲である。なお、発光材料を薄膜化する方法は、均質な膜が得やすく、かつピンホールが生成しにくい等の点から蒸着法を採用するのが好ましい。蒸着法を用いて薄膜化する場合、その蒸着条件は、本発明の発光材料の種類により異なる。蒸着条件は一般的に、ボート加熱温度50~400°C、真空度10-6~10-3Pa、蒸着速度0.01~50nm/秒、基板温度-150~300°C、膜厚5nm~5μmの範囲で適宜設定することが好ましい。本発明の有機EL素子は、前記のいずれの構造であっても、基板に支持されていることが好ましい。基板は機械的強度、熱安定性および透明性を有するものであればよく、ガラス、透明プラスチックフィルム等を用いることができる。陽極物質は4eVより大きな仕事関数を有する金属、合金、電気伝導性化合物およびこれらの混合物を用いることができる。その具体例は、Au等の金属、CuI、インジウムチンオキシド以下、ITOと略記する、SnO2、ZnO等である。陰極物質は4eVより小さな仕事関数の金属、合金、電気伝導性化合物、およびこれらの混合物を使用できる。その具体例は、アルミニウム、カルシウム、マグネシウム、リチウム、マグネシウム合金、アルミニウム合金等である。合金の具体例は、アルミニウム/弗化リチウム、アルミニウム/リチウム、マグネシウム/銀、マグネシウム/インジウム等である。有機EL素子の発光を効率よく取り出すために、電極の少なくとも一方は光透過率を10以上にすることが望ましい。電極としてのシート抵抗は数百Ω/□以下にすることが好ましい。なお、膜厚は電極材料の性質にもよるが、通常10nm~1μm、好ましくは10~400nmの範囲に設定される。このような電極は、上述の電極物質を使用して、蒸着やスパッタリング等の方法で薄膜を形成させることにより作製することができる。次に、本発明の発光材料を用いて有機EL素子を作成する方法の一例として、前述の陽極/正孔注入層/正孔輸送層/発光層/本発明の電子輸送材料/陰極からなる有機EL素子の作成法について説明する。適当な基板上に、陽極材料の薄膜を蒸着法により形成させて陽極を作製した後、この陽極上に正孔注入層および正孔輸送層の薄膜を形成させる。この上に発光層の薄膜を形成させる。この発光層の上に本発明の電子輸送材料を真空蒸着し、薄膜を形成させ、電子輸送層とする。さらに陰極用物質からなる薄膜を蒸着法により形成させて陰極とすることにより、目的の有機EL素子が得られる。なお、上述の有機EL素子の作製においては、作製順序を逆にして、陰極、電子輸送層、発光層、正孔輸送層、正孔注入層、陽極の順に作製することも可能である。このようにして得られた有機EL素子に直流電圧を印加する場合には、陽極を、陰極を-の極性として印加すればよく、電圧2~40V程度を印加すると、透明又は半透明の電極側陽極又は陰極、および両方より発光が観測できる。また、この有機EL素子は、交流電圧を印加した場合にも発光する。なお、印加する交流の波形は任意でよい。以下に、本発明を実施例に基づいて更に詳しく説明する。まず、実施例で用いた化合物の合成例について、以下に説明する。<化合物1-2の合成例><3-4-ブロモナフタレン-1-イルピリジンの合成>3-ブロモナフタレン22.98gをフラスコに入れ、フラスコ内を窒素ガスで置換した後に、乾燥THF160mLを加え氷浴で冷却した。そこへ塩化イソプロピルマグネシウムTHF溶液2M80mLを滴下した。滴下終了後もそのまま1時間攪拌した後、塩化亜鉛テトラメチルエチレンジアミン錯体40.32gを加え、さらに1時間攪拌した後に、1,4-ジブロモナフタレン62.40g、テトラキストリフェニルホスフィンパラジウム5.04gを加え4時間加熱還流した。反応液を室温まで冷却して、エチレンジアミン4酢酸4ナトリウム塩181.60gを200mLの水に溶解した水溶液を加えて攪拌した。有機層と水層を分離し、有機層を硫酸マグネシウムで乾燥させた。溶媒を減圧留去して得られた粗成生物をシリカゲルカラムクロマトグラフィー展開溶媒:トルエン~トルエン/酢酸エチル=9/1容量比で精製し、溶媒を減圧留去して3-4-ブロモナフタレン-1-イルピリジン28.90gを得た。<3-4-10-フェニルアントラセン-9-イルナフタレン-1-イルピリジンの合成>10-フェニルアントラセン-9-イルボロン酸11.71g、3-4-ブロモナフタレン-1-イルピリジン6.96g、テトラキストリフェニルホスフィンパラジウム0.74g、リン酸三カリウム10.39g、シュードクメン30mL、イソプロピルアルコール3mL、水3mLをフラスコに入れ窒素雰囲気下、還流温度で15時間攪拌した。なお、10-フェニルアントラセン-9-イルボロン酸は市販品を精製せずに、そのまま用いた。加熱終了後室温まで冷却し、析出した固形物を濾別して純水、次いで酢酸エチルで洗浄した。固形物をトルエンに溶解してシリカゲルクロマトグラフィー展開溶液トルエン~トルエン/酢酸エチル=9/1容量比で精製し、さらに活性炭で濾過した溶媒トルエン。溶媒を減圧留去して3-4-10-フェニルアントラセン-9-イルナフタレン-1-イルピリジン10.00gを得た。1H-NMRCDCl3:δ=9.0d、1H、8.8dd、1H、8.0m、2H、7.8d、2H、7.7~7.6m、4H、7.5m、2H、7.5m、4H、7.5m、1H、7.4~7.3m、2H、7.3m、4H.<化合物1-3の合成例><1-ブロモ-4-エトキシナフタレンの合成>市販の1-エトキシナフタレン236gとアセトニトリル400mLをフラスコに入れ、氷冷しながらN-ブロモコハク酸イミドNBS234gを粉体のまま加えた。2時間攪拌した後、生じた固体を濾別した。この固体をトルエンに溶解し、シリカゲルでろ過した後、溶媒を減圧除去して1-ブロモ-4-エトキシナフタレン318gを得た。<4-エトキシナフタレン-1-イルボロン酸の合成>窒素雰囲気下マグネシウム34gとTHF500mLをフラスコに入れ、1-ブロモ-4-エトキシナフタレン317gのTHF500mL溶液を2時間かけて滴下し、さらに30分加熱還流した。このようにして得たグリニャール試薬を、トリメトキシボラン157gとTHF500mLの入ったフラスコにキャヌラcannulaを用いて滴下した。滴下終了後12時間攪拌し、10希硫酸を加えてさらに1時間攪拌した後、酢酸エチルで抽出した。有機層を純水で洗浄して、溶媒を減圧留去したところへヘプタンを加え、生じた沈殿を濾別し、乾燥して、4-エトキシナフタレン-1-イルボロン酸238gを得た。<9-4-エトキシナフタレン-1-イル-10-フェニルアントラセンの合成>市販の9-ブロモ-10-フェニルアントラセン40.0g、4-エトキシナフタレン-1-イルボロン酸33.7g、テトラキストリフェニルホスフィンパラジウム00.79g、水酸化バリウム8水和物57.6g、ジメトキシエタン420mL、水70mLをフラスコに入れて4時間還流した。反応液を室温まで冷却し、水を加えて析出した固体を濾別し、これをメタノールで洗浄した。この粗体をトルエンに溶解し、シリカゲルでろ過した後、溶媒を減圧留去して、9-4-エトキシナフタレン-1-イル-10-フェニルアントラセン43.4gを得た。<4-10-フェニルアントラセン-9-イルナフタレン-1-オ-ルの合成>9-4-エトキシナフタレン-1-イル-10-フェニルアントラセン42.5g、ピリジン塩酸塩116g、N-メチル-2-ピロリドン50mLをフラスコに入れ、200度で14時間加熱した。反応液を室温まで冷却し、水を加えて析出した固体を濾別した。これをメタノールで洗浄後、乾燥して4-10-フェニルアントラセン-9-イルナフタレン-1-オール38.5gを得た。<4-10-フェニルアントラセン-9-イルナフタレン-1-イルトリフルオロメタンスルホネートの合成>4-10-フェニルアントラセン-9-イルナフタレン-1-オール26.5gと無水ピリジン300mLをフラスコに入れて0度に冷却した。そこへトリフルオロメタンスルホン酸無水物24.6gを滴下し、3時間攪拌した。室温に戻した反応液に水を加え、析出した沈殿を濾別し、水、メタノールで洗浄した後、トルエンに溶解してシリカゲルでろ過した。溶媒を減圧留去してからヘプタンを加え、得られた沈殿を濾別し、乾燥して、4-10-フェニルアントラセン-9-イルナフタレン-1-イルトリフルオロメタンスルホネート31.6gを得た。<4,4,5,5-テトラメチル-2-4-10-フェニルアントラセン-9-イルナフタレン-1-イル-1,3,2-ジオキサボロランの合成>4-10-フェニルアントラセン-9-イルナフタレン-1-イルトリフルオロメタンスルホネート29.6g、ビスピナコレートジボロン17.1g、[1,1-ビスジフェニルホスフィノフェロセン]パラジウムジクロリドジクロロメタン錯体1.37g、酢酸カリウム10.0g、およびシクロペンチルメチルエーテル150mLをフラスコに入れ、11時間加熱還流した。加熱終了後トルエンと水を加え、抽出した有機層を乾燥、濃縮し、シリカゲルでろ過した。さらに溶媒を減圧留去した後、ヘプタンを加えて得られた沈殿を濾別し、乾燥して、4,4,5,5-テトラメチル-2-4-10-フェニルアントラセン-9-イルナフタレン-1-イル-1,3,2-ジオキサボロラン11.7gを得た。<4-4-10-フェニルアントラセン-9-イルナフタレン-1-イルピリジンの合成>4-ヨードピリジン1.0gをフラスコに入れ、フラスコ内を窒素ガスで置換した後に、乾燥THF30mLを加え氷浴で冷却した。そこへ塩化イソプロピルマグネシウムTHF溶液2M2.8mLを滴下した。滴下後そのまま1時間攪拌した後、塩化亜鉛テトラメチルエチレンジアミン錯体1.4gを加え、さらに1時間攪拌した後に、4-10-フェニルアントラセン-9-イルナフタレン-1-イルトリフルオロメタンスルホネート2.4g、テトラキストリフェニルホスフィンパラジウム00.17g、および無水キシレン20mLを加え、12時間加熱還流した。反応液を室温まで冷却し、エチレンジアミン4酢酸4ナトリウム塩水溶液を加え、有機層と水層を分離した。有機層を硫酸マグネシウムで乾燥した後、溶媒を減圧留去した。この粗成生物をシリカゲルカラムクロマトグラフィー展開液:トルエン~トルエン/酢酸エチル=97/3で精製することで、4-4-10-フェニルアントラセン-9-イルナフタレン-1-イルピリジン0.95gを得た。1H-NMRCDCl3:δ=8.8d、2H、8.0d、1H、7.8d、2H、7.6~7.5m、12H、7.3~7.2m、6H.<化合物1-19の合成例><5-4-10-フェニルアントラセン-9-イルナフタレン-1-イル-2,2’-ビピリジンの合成>4,4,5,5-テトラメチル-2-4-10-フェニルアントラセン-9-イルナフタレン-1-イル-1,3,2-ジオキサボロラン2.0g、5-ブロモ-2,2’-ビピリジン1.1g、テトラキストリフェニルホスフィンパラジウム00.14g、リン酸三カリウム1.7g、シュードクメン12mL、t-ブチルアルコール2mL、および水0.5mLをフラスコに入れ、窒素雰囲気下、還流温度で9時間攪拌した。加熱終了後室温まで冷却し、析出した固形物を濾別した。固形物をトルエンに溶解してシリカゲルクロマトグラフィー展開液:トルエン~トルエン/酢酸エチル=95/5容量比で精製し、5-4-10-フェニルアントラセン-9-イルナフタレン-1-イル-2,2’-ビピリジン0.81gを得た。なお、ここで用いた5-ブロモ-2,2’-ビピリジンは上記のカップリング反応を応用して合成した。1H-NMRCDCl3:δ=9.0d、1H、8.8d、1H、8.6d、1H、8.6~8.5d、1H、8.2dd、1H、8.1d、1H、7.9dt、1H、7.8d、2H、7.7~7.5m、9H、7.5m、1H、7.4~7.2m、7H.<化合物1-20の合成例><5-4-10-フェニルアントラセン-9-イルナフタレン-1-イル-2,3’-ビピリジンの合成>4,4,5,5-テトラメチル-2-4-10-フェニルアントラセン-9-イルナフタレン-1-イル-1,3,2-ジオキサボロラン2.0g、5-ブロモ-2,3’-ビピリジン1.1g、テトラキストリフェニルホスフィンパラジウム0.14g、リン酸三カリウム1.7g、シュードクメン12mL、t-ブチルアルコール2mL、および水0.5mLをフラスコに入れ、窒素雰囲気下、還流温度で13時間攪拌した。加熱終了後室温まで冷却し、析出した固形物を濾別した。固形物をトルエンに溶解してシリカゲルクロマトグラフィー展開液:トルエン~トルエン/酢酸エチル=85/15容量比で精製し、5-4-10-フェニルアントラセン-9-イルナフタレン-1-イル-2,3’-ビピリジン0.95gを得た。なお、ここで用いた5-ブロモ-2,3’-ビピリジンは上記のカップリング反応を応用して合成した。1H-NMRCDCl3:δ=9.4dd、1H、9.1dd、1H、8.8dd、1H、8.5dt、1H、8.2dd、1H、8.1d、1H、8.0d、1H、7.8d、2H、7.7~7.5m、11H、7.4~7.3m、6H.<化合物1-24の合成例><5-4-10-フェニルアントラセン-9-イルナフタレン-1-イル-3,4’-ビピリジンの合成>4,4,5,5-テトラメチル-2-4-10-フェニルアントラセン-9-イルナフタレン-1-イル-1,3,2-ジオキサボロラン2.0g、5-ブロモ-3,4’-ビピリジン1.1g、テトラキストリフェニルホスフィンパラジウム00.14g、リン酸三カリウム1.7g、シュードクメン12mL、t-ブチルアルコール2mL、および水0.5mLをフラスコに入れ、窒素雰囲気下、還流温度で3時間攪拌した。加熱終了後室温まで冷却し、析出した固形物を濾別した。固形物をトルエンに溶解してシリカゲルクロマトグラフィー展開液:トルエン~トルエン/酢酸エチル=3/1容量比で精製して、5-4-10-フェニルアントラセン-9-イルナフタレン-1-イル-3,4’-ビピリジン1.65gを得た。なお、ここで用いた5-ブロモ-3,4’-ビピリジンは上記のカップリング反応を応用して合成した。1H-NMRCDCl3:δ=9.0dd、2H、8.8dd、2H、8.3t、1H、8.0d、1H、7.8d、2H、7.7~7.6m、6H、7.6m、2H、7.5m、4H、7.4~7.3m、6H.<化合物1-48の合成例><4-3-4-10-フェニルアントラセン-9-イルナフタレン-1-イルフェニルピリジンの合成>4,4,5,5-テトラメチル-2-4-10-フェニルアントラセン-9-イルナフタレン-1-イル-1,3,2-ジオキサボロラン2.0g、4-3-ブロモフェニルピリジン1.1g、テトラキストリフェニルホスフィンパラジウム00.14g、リン酸三カリウム1.7g、シュードクメン12mL、t-ブチルアルコール2mL、および水0.5mLをフラスコに入れ、窒素雰囲気下、還流温度で4時間攪拌した。加熱終了後、室温まで冷却し、水とトルエンを加えて分液をした。有機層を乾燥、濃縮して粗体をシリカゲルクロマトグラフィー展開液:トルエン~トルエン/酢酸エチル=95/5容量比で精製し、4-3-4-10-フェニルアントラセン-9-イルナフタレン-1-イルフェニルピリジン1.36gを得た。なお、ここで用いた4-3-ブロモフェニルピリジンは上記のカップリング反応を応用して合成した。1H-NMRCDCl3:δ=8.7d、2H、8.1d、1H、8.0t、1H、7.8m、4H、7.7m、2H、7.7~7.6m、5H、7.6~7.5m、5H、7.5~7.4m、1H、7.4~7.3m、2H、7.3~7.2m、4H.<化合物1-51の合成例><4-4-4-10-フェニルアントラセン-9-イルナフタレン-1-イルフェニルピリジンの合成>4,4,5,5-テトラメチル-2-4-10-フェニルアントラセン-9-イルナフタレン-1-イル-1,3,2-ジオキサボロラン2.0g、4-4-ブロモフェニルピリジン1.1g、テトラキストリフェニルホスフィンパラジウム0.14g、リン酸三カリウム1.7g、シュードクメン12mL、t-ブチルアルコール2mL、および水0.5mLをフラスコに入れ、窒素雰囲気下、還流温度で3時間攪拌した。加熱終了後室温まで冷却し、水とトルエンを加えて分液をした。有機層を乾燥、濃縮して粗体をシリカゲルクロマトグラフィー展開液:トルエン~トルエン/酢酸エチル=97/3容量比で精製し、4-4-4-10-フェニルアントラセン-9-イルナフタレン-1-イルフェニルピリジン0.98gを得た。なお、ここで用いた4-4-ブロモフェニルピリジンは上記のカップリング反応を応用して合成した。1H-NMRCDCl3:δ=8.7dd、2H、8.1d、1H、7.9~7.8q、4H、7.8d、2H、7.7~7.5m、11H、7.5~7.4m、1H、7.4~7.2m、6H.<化合物1-104の合成例><3-4-4,4,5,5-テトラメチル-1、3、2-ジオキサボロラン-2-イルナフタレン-1-イルピリジン>の合成3-4-ブロモナフタレン-1-イルピリジン29.84g、ビスピナコレートジボロン5.49g、1、1’-ビスジフェニルホスフィノフェロセンパラジウムIIジクロリドジクロロメタン錯体3.15g、酢酸カリウム28.03g、シクロペンチルメチルエーテル60mLをフラスコに入れ、窒素雰囲気下、還流温度で1.5時間過熱攪拌した。加熱終了後室温まで冷却し純水で洗浄した。減圧濃縮後、活性炭カラムクロマトグラフィー展開液:トルエンで精製することで3-4-4,4,5,5-テトラメチル-1,3,2-ジオキサボラン-2-イルナフタレン-1-イルピリジンを30g得た。なお、ここで用いた3-4-ブロモナフタレン-1-イルピリジンは上記のカップリング反応を応用して合成した。<3-4-10-ナフタレン-2-イルアントラセン-9-イルナフタレン-1-イルピリジンの合成>9-ブロモ-10-ナフタレン-2-イルアントラセン2.0g、3-4-4,4,5,5-テトラメチル-1,3,2-ジオキサボロラン-2-イルナフタレン-1-イルピリジン1.1g、テトラキストリフェニルホスフィンパラジウム00.14g、リン酸三カリウム1.7g、シュードクメン12mL、t-ブチルアルコール2mL、および水0.5mLをフラスコに入れ、窒素雰囲気下、還流温度で3時間攪拌した。加熱終了後室温まで冷却し、水とトルエンを加えて分液をした。有機層を乾燥、濃縮して粗体をシリカゲルクロマトグラフィー展開液:トルエン~トルエン/酢酸エチル=97/3容量比で精製し、4-4-4-10-フェニルアントラセン-9-イルナフタレン-1-イルフェニルピリジン0.98gを得た。1H-NMRCDCl3:δ=9.0dd、1H、8.8dd、1H、8.1~7.9m、6H、7.8d、2H、7.7~7.5m、9H、7.3~7.2m、6H.<化合物1-1027の合成例><2-メチル-3-4-10-フェニルアントラセン-9-イルナフタレン-1-イルピリジンの合成>4,4,5,5-テトラメチル-2-4-10-フェニルアントラセン-9-イルナフタレン-1-イル-1,3,2-ジオキサボロラン2.0g、3-ブロモ-2-メチルピリジン0.72g、テトラキストリフェニルホスフィンパラジウム0.14g、リン酸三カリウム1.7g、シュードクメン12mL、t-ブチルアルコール2mL、および水0.5mLをフラスコに入れ、窒素雰囲気下、還流温度で8時間攪拌した。加熱終了後室温まで冷却し、水とトルエンを加えて分液をした。有機層を乾燥、濃縮して粗体をシリカゲルクロマトグラフィー展開液:トルエン~トルエン/酢酸エチル=9/1容量比で精製し、2-メチル-3-4-10-フェニルアントラセン-9-イルナフタレン-1-イルピリジン1.30gを得た。1H-NMRCDCl3:δ=8.7dd、1H、7.8m、3H、7.7~7.5m、10H、7.4m、1H、7.4~7.3m、3H、7.3~7.2m、4H、2.5s、3H.原料の化合物を適宜変更することにより、上述した合成例に準じた方法で、本発明の他の誘導体化合物を合成することができる。以下、本発明をさらに詳細に説明するために実施例を示すが、本発明はこれらに限定されるものではない。実施例1および比較例1に係る電界発光素子を作製し、それぞれ、定電流駆動試験における駆動開始電圧V、初期輝度の90以上の輝度を維持する時間hrの測定を行った。以下、実施例および比較例について詳細に説明する。作製した実施例1および比較例1、2に係る電界発光素子における、各層の材料構成を下記表1に示す。表1において、CuPcは銅フタロシアニン、NPDはN,N’-ジフェニル-N,N’-ジナフチル-4,4’-ジアミノビフェニル、化合物Aは9-フェニル-10-6-1,1’;3,1テルフェニル-5’-イルナフタレン-2-イルアントラセン、化合物BはN5,N5,N9,N9-7,7-ヘキサフェニル-7H-ベンゾcフルオレン-5,9-ジアミンであり、化合物Cは5,5’-2-フェニルアントラセン-9,10-ジイルジ-2,2’-ビピリジン、それぞれ、下記化学構造を有する。スパッタリングにより180nmの厚さに製膜したITOを150nmまで研磨して得られる26mm×28mm×0.7mmのガラス基板株オプトサイエンス製を透明支持基板とした。この透明支持基板を市販の蒸着装置真空機工株製の基板ホルダーに固定し、CuPcを入れたモリブデン製蒸着用ボート、NPDを入れたモリブデン製蒸着用ボート、化合物Aを入れたモリブデン製蒸着用ボート、化合物Bを入れたモリブデン製蒸着用ボート、化合物1-2を入れたモリブデン製蒸着用ボート、弗化リチウムを入れたモリブデン製蒸着用ボート、およびアルミニウムを入れたタングステン製蒸着用ボートを装着した。透明支持基板のITO膜の上に順次、下記各層を形成した。真空槽を5×10-4Paまで減圧し、まず、CuPcが入った蒸着用ボートを加熱して膜厚40nmになるように蒸着して正孔注入層を形成し、ついで、NPDが入った蒸着用ボートを加熱して膜厚30nmになるように蒸着して正孔輸送層を形成した。次に、化合物Aが入った蒸着用ボートと化合物Bの入った蒸着用ボートを同時に加熱して膜厚35nmになるように蒸着して発光層を形成した。化合物Aと化合物Bの重量比がおよそ95対5になるように蒸着速度を調節した。次に、化合物1-2の入った蒸着用ボートを加熱して膜厚15nmになるように蒸着して電子輸送層を形成した。各層の蒸着速度は0.01~1nm/秒であった。その後、弗化リチウム入りの蒸着用ボートを加熱して膜厚1nmになるように0.003~0.1nm/秒の蒸着速度で蒸着し、次いで、アルミニウム入りの蒸着用ボートを加熱して膜厚100nmになるように0.01~10nm/秒の蒸着速度で蒸着することにより、陰極を形成し、有機電界発光素子を得た。ITO電極を陽極、弗化リチウム/アルミニウム電極を陰極として、直流電圧を印加すると、波長約455nmの青色発光を得た。また、初期輝度2000cd/m2を得るための電流密度により、定電流駆動試験を実施した。駆動試験開始電圧は4.75Vで、初期輝度の90以上の輝度を維持する時間は34時間だった。<比較例1>化合物1-2を化合物Cに替えた以外は実施例1と同様にして有機EL素子を得た。ITO電極を陽極、弗化リチウム/アルミニウム電極を陰極として、初期輝度2000cd/m2を得るための電流密度により、定電流駆動試験を実施した。駆動試験開始電圧は4.63Vで、初期輝度の90以上の輝度を維持する時間は23時間だった。以上の結果を表2にまとめた。さらに、前記実施例1および比較例1に係る電界発光素子とは異なる構成の、実施例2~10、比較例2および比較例3に係る電界発光素子を作製し、それぞれ、定電流駆動試験における駆動開始電圧V、初期輝度の90以上の輝度を維持する時間hrの測定を行った。作製した実施例2~10、比較例2および比較例3に係る電界発光素子における、各層の材料構成を下記表3に示す。表3において、HIはN4,N4’-ジフェニル-N4,N4’-ビス9-フェニル-9H-カルバゾール-3-イル-[1、1’-ビフェニル]-4、4’-ジアミン、化合物Dは9-フェニル-10-4-フェニルナフタレン-1-イルアントラセン、化合物Eは9,10-ビス4-ピリジン-2-イルナフタレン-1-イルアントラセン、化合物Fは9,10-ビス4-ピリジン-4-イルナフタレン-1-イルアントラセンである。NPDおよび化合物Bは表1と同じ化合物である。陰極の形成に用いたリチウム8-キノリノラートLiqと共に化学構造を以下に示す。スパッタリングにより180nmの厚さに製膜したITOを150nmまで研磨して得られる26mm×28mm×0.7mmのガラス基板株オプトサイエンス製を透明支持基板とした。この透明支持基板を市販の蒸着装置真空機工株製の基板ホルダーに固定し、HIを入れたモリブデン製蒸着用ボート、NPDを入れたモリブデン製蒸着用ボート、化合物Dを入れたモリブデン製蒸着用ボート、化合物Bを入れたモリブデン製蒸着用ボート、化合物1-2を入れたモリブデン製蒸着用ボート、Liqを入れたモリブデン製蒸着用ボート、銀を入れたモリブデン製蒸着用ボート、およびマグネシウムを入れたモリブデン製蒸着用ボートを装着した。透明支持基板のITO膜の上に順次、下記各層を形成した。真空槽を5×10-4Paまで減圧し、まず、HIが入った蒸着用ボートを加熱して膜厚40nmになるように蒸着して正孔注入層を形成し、ついで、NPDが入った蒸着用ボートを加熱して膜厚25nmになるように蒸着して正孔輸送層を形成した。次に、化合物Dが入った蒸着用ボートと化合物Bの入った蒸着用ボートを同時に加熱して膜厚25nmになるように蒸着して発光層を形成した。次に化合物Dと化合物Bの重量比がおよそ95対5になるように蒸着速度を調節した。次に化合物1-2の入った蒸着用ボートを加熱して膜厚25nmになるように蒸着して電子輸送層を形成した。各層の蒸着速度は0.01~1nm/秒であった。その後、Liq入りの蒸着用ボートを加熱して膜厚1nmになるように0.003~0.1nm/秒の蒸着速度で蒸着し、次いで、銀が入った蒸着用ボートとマグネシウムの入った蒸着用ボートを同時に加熱して、銀とマグネシウムの原子量比がおよそ1対9になるように蒸着速度を調節した。膜厚100nmになるように0.01~10nm/秒の蒸着速度で蒸着することにより、陰極を形成し、有機電界発光素子を得た。ITO電極を陽極、Liq/マグネシウム-銀合金電極を陰極として、直流電圧を印加すると、波長約455nmの青色発光を得た。また、初期輝度2000cd/m2を得るための電流密度により、定電流駆動試験を実施した。駆動試験開始電圧は4.38Vで、初期輝度の90以上の輝度を維持する時間は106時間だった。化合物1-2を化合物1-3に替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は5.24Vで、初期輝度の90以上の輝度を維持する時間は110時間だった。化合物1-2を化合物1-19に替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は5.55Vで、初期輝度の90以上の輝度を維持する時間は81時間だった。化合物1-2を化合物1-20に替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は4.62Vで、初期輝度の90以上の輝度を維持する時間は75時間だった。化合物1-2を化合物1-24に替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は6.00Vで、初期輝度の90以上の輝度を維持する時間は98時間だった。化合物1-2を化合物1-48に替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.70Vで、初期輝度の90以上の輝度を維持する時間は79時間だった。化合物1-2を化合物1-51に替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は4.90Vで、初期輝度の90以上の輝度を維持する時間は112時間だった。化合物1-2を化合物1-104に替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.98Vで、初期輝度の90以上の輝度を維持する時間は118時間だった。化合物1-2を化合物1-1027に替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.55Vで、初期輝度の90以上の輝度を維持する時間は82時間だった。<比較例2>化合物1-2を化合物Eに替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は4.08Vで、初期輝度の90以上の輝度を維持する時間は2時間だった。<比較例3>化合物1-2を化合物Fに替えた以外は実施例2と同様にして有機EL素子を得た。ITO電極を陽極、Liq/マグネシウム-銀合金電極を陰極として、初期輝度2000cd/m2を得るための電流密度により、定電流駆動試験を実施した。駆動試験開始電圧は3.87Vで、初期輝度の90以上の輝度を維持する時間は30時間だった。以上の結果を表4にまとめた。"